Brevet FR3051476A1 (20171124)
REVENDICATIONS1. Bitume solide à température ambiante sous forme de granules comprenant un coeur en un premier matériau bitumineux et une couche de revêtement en un second matériau bitumineux, dans lequel : - le premier matériau bitumineux comprend au moins une base bitume et, - le second matériau bitumineux comprend : - au moins une base bitume et au moins un additif chimique choisi parmi : un composé organique, un composé viscosifiant, une paraffine, un acide polyphosphorique et leurs mélanges ; ou - au moins un brai présentant une température de ramollissement bille et anneau (TBA) supérieure ou égale à 80°C, étant entendu que la TBA est mesurée selon la norme EN 1427 ; ou - un mélange de ces matériaux.\n<CLM>\1\tBitume selon la revendication 1, dans lequel le second matériau bitumineux comprend : - au moins une base bitume, ou au moins un brai présentant une température de ramollissement bille et anneau (TBA) supérieure ou égale à 800°C, étant entendu que la TBA est mesurée selon la norme EN 1427, ou un mélange de ces matériaux et - au moins un additif chimique choisi parmi : un composé organique, un composé 20 viscosifiant, une paraffine, un acide polyphosphorique et leurs mélanges:\n<CLM>\1\tBitume selon la revendication 1 ou 2, dans lequel le premier matériau bitumineux comprend au moins un additif chimique choisi parmi : un composé organique, un composé viscosifiant, une paraffine, un acide polyphosphorique et leurs mélanges. 25\n<CLM>\1\tBitume selon la revendication 3, dans lequel l'additif chimique présent dans le premier matériau bitumineux et l'additif présent dans le second matériau bitumineux sont identiques. 3051476 ICG70102 FR pages de remplacement 33\n<CLM>\1\tBitume selon l'une quelconque des revendications précédentes, dans lequel l'additif chimique est un composé organique qui présente une masse molaire inférieure ou égale à 2000 gmol-1, de préférence une masse molaire inférieure ou égale à 1000 gmol-1. 5\n<CLM>\1\tBitume selon l'une quelconque des revendiéations 1 à 4, dans lequel l'additif chimique est un composé viscosifiant qui présente une viscosité dynamique supérieure ou égale à 50 mPa.s-1, de préférznce de 50 mPa.s-1 à 550 mPa.s-1, plus préférentiellement de 80 mPa.s-1 à 450 mPa.s1, la viscosité étant une viscosité Brookfield mesurée à 65°C. 10\n<CLM>\1\tBitume selon l'une quelconque des revendications précédentes, dans lequel le second matériau bitumineux présente une pénétrabilité à l'aiguille mesurée à 25°C selon la norme EN 1426 supérieure à 5 1/10 mm.\n<CLM>\1\tBitume selon l'une quelconque des revendications précédentes, dans lequel le 15 premier matériau bitumineux présente une pénétrabilité à l'aiguille mesurée à 25°C selon la norme EN 1426 comprise entre 10 et 850 1/10 mm.\n<CLM>\1\tProcédé de fabrication d'un bitume solide à température ambiante sous forme de granules composées d'un coeur en un premier matériau bitumineux et d'une couche de 20 revêtement du coeur en un second matériau bitumineux, ce procédé comprenant : i) la mise en forme du coeur à partir du premier matériau bitumineux, ii) la mise en forme de la couche de revêtement en second matériau bitumineux sur tout ou partie de la surface du coeur. 25\n<CLM>\1\tBitume solide à température ambiante selon l'une quelconque des revendications 1 à 8, susceptible d'être obtenu par la mise en oeuvre du procédé selon la revendication\n<CLM>\1\t11. Bitume solide à température ambiante selon l'une quelconque des 30 revendications 1 à 8 et 10, qui présente une stabilité au transport et au stockage à une température allant de 20 à 80°C pendant une durée supérieure ou égale à 2 mois, de préférence supérieure ou égale à 3 mois. 3051476 ICG70,102 FR pages de remplacement 34\n<CLM>\1\tUtilisation de bitume solide selon l'une quelconque des revendications 1 à 8 et 10 comme liant routier. 5\n<CLM>\1\tUtilisation selon la revendication 12 pour la fabrication d'enrobés.\n<CLM>\1\tProcédé de fabrication d'enrobés comprenant au moins un liant routier et des granulats, le liant routier étant choisi parmi les bitumes selon l'une quelconque des 10 revendications 1 à 8 et 10, ce procédé comprend au moins les étapes de : - chauffage des granulats à une température allant de 100°C à 180°C, de préférence de 120°C à 160°C, - mélange des granulats avec le liant routier dans une cuve telle qu'un malaxeur ou un tambour malaxeur, 15 - obtention d'enrobés.\n<CLM>\1\tProcédé selon la revendication 14, qui ne comporte pas d'étape de chauffage du liant routier avant son mélange avec les granulats.\n<CLM>\1\tProcédé de transport et/ou de stockage de bitume routier, ledit bitume routier étant transporté et/ou stocké sous forme de bitume solide à température ambiante selon l'une quelconque des revendications 1 à 8 et 10.25